(57)【要約】  本発明は、作動流体として使用するのに好適な組成物であって、前記組成物が、溶液の形態にあり、少なくとも１種の（パー）フルオロポリエーテルポリマー［ポリマー（Ｐ）］と少なくとも１種の非晶性ポリマー［ポリマー（Ｆ）］とを含む組成物。【選択図】なし【特許請求の範囲】
【請求項１】
少なくとも１種の（パー）フルオロポリエーテルポリマー［ポリマー（Ｐ）］と少なくとも１種の非晶性ポリマー［ポリマー（Ｆ）］とを含む組成物（Ｃ）であって、前記組成物（Ｃ）が溶液の形態にある組成物。
【請求項２】
前記ポリマー（Ｐ）が、式：
−（ＣＦＸ）ａＯ（Ｒｆ）（ＣＦＸ’）ｂ−
［式中、
互いに等しいか若しくは異なる、ａ及びｂは、１以上、好ましくは１〜１０、より好ましくは１〜３であり；
互いに等しいか若しくは異なる、Ｘ及びＸ’は、−Ｆ又は−ＣＦ３であり、但し、ａ及び／又はｂが１超である場合、Ｘ及びＸ’は−Ｆであり；
（Ｒｆ）は、繰り返し単位Ｒ°を含み、好ましくはＲ°からなり、前記繰り返し単位は、
（ｉ）−ＣＦＸＯ−（ここで、Ｘは、Ｆ又はＣＦ３である）；
（ｉｉ）−ＣＦＸＣＦＸＯ−（ここで、出現ごとに等しいか若しくは異なる、Ｘは、Ｆ又はＣＦ３であり、但し、Ｘの少なくとも１つは−Ｆである）；
（ｉｉｉ）−（ＣＦ２）ｊ−ＣＦＺ−Ｏ−（ここで、ｊは、０〜３の整数であり、Ｚは、一般式−Ｏ−Ｒ（ｆ−ａ）−Ｔ（式中、Ｒ（ｆ−ａ）は、０〜１０の数の繰り返し単位を含むフルオロポリオキシアルケン鎖であり、前記繰り返し単位が次のもの：Ｘのそれぞれがそれぞれが独立してＦ又はＣＦ３である、−ＣＦＸＯ−、−ＣＦ２ＣＦＸＯ−の中から選ばれ、Ｔは、Ｃ１〜Ｃ３パーフルオロアルキル基である）
からなる群から独立して選択される］
の（パー）フルオロポリエーテル鎖［鎖（Ｒｐｆ］］を含む、請求項１に記載の組成物。
【請求項３】
前記鎖（Ｒｆ）が、式：
（Ｒｆ−Ｉ）  −［（ＣＦ２ＣＦ２Ｏ）ｂ１（ＣＦ２Ｏ）ｂ２（ＣＦ（ＣＦ３）Ｏ）ｂ３（ＣＦ２ＣＦ（ＣＦ３）Ｏ）ｂ４］−
［式中：
ｂ１、ｂ２、ｂ３、ｂ４は独立して、数平均分子量が、４００〜２０，０００、好ましくは１，０００〜１０，０００にあるような整数≧０であり；好ましくはｂ１は０であり、ｂ２、ｂ３、ｂ４は＞０であり、比ｂ４／（ｂ２＋ｂ３）は≧１である］；
（Ｒｆ−ＩＩ）  −［（ＣＦ２ＣＦ２Ｏ）ｃ１（ＣＦ２Ｏ）ｃ２（ＣＦ２（ＣＦ２）ｃｗＣＦ２Ｏ）ｃ３］−
［式中：
ｃｗ＝１又は２であり；
ｃ１、ｃ２、及びｃ３は独立して、数平均分子量が４００〜２０，０００、好ましくは１，０００〜１０，０００にあるように選ばれる整数≧０であり；好ましくはｃ１、ｃ２及びｃ３は全て＞０であり、比ｃ３／（ｃ１＋ｃ２）は一般に０．２よりも低い］；
（Ｒｆ−ＩＩＩ）  −［（ＣＦ２ＣＦ（ＣＦ３）Ｏ）ｄ］−
（式中：
ｄは、数平均分子量が１，０００〜２０，０００、好ましくは４００〜１０，０００にあるような整数＞０である）；
（Ｒｆ−ＩＶ）  −［（ＣＦ２Ｏ）ｃ２（ＣＦ２（ＣＦ２）ｃｗＣＦ２Ｏ）ｃ３］−
（式中：
ｃｗ＝１又は２であり；
ｃ２及びｃ３は独立して、数平均分子量が４００〜２０，０００、好ましくは１，０００〜１０，０００にあるように選ばれる整数＞０であり；好ましくは比ｃ３／ｃ２は一般に０．２よりも低い］；
（Ｒｆ−Ｖ）  −［（ＣＦ２ＣＦ２Ｃ（Ｈａｌ＊）２Ｏ）ｅ１−（ＣＦ２ＣＦ２ＣＨ２Ｏ）ｅ２−（ＣＦ２ＣＦ２ＣＨ（Ｈａｌ＊）Ｏ）ｅ３］−
［式中：
−  出現ごとに等しいか若しくは異なる、Ｈａｌ＊は、フッ素及び塩素原子から選択されるハロゲン、好ましくはフッ素原子であり；
−  互いに等しいか若しくは異なる、ｅ１、ｅ２、及びｅ３は独立して、（ｅ１＋ｅ２＋ｅ３）合計が２〜３００に含まれるような整数≧０である］
の鎖から選択される、請求項２に記載の組成物。
【請求項４】
前記鎖（Ｒｆ）が、式（Ｒｆ−ＶＩ−ａ）〜（Ｒｆ−ＶＩ−ｃ）：
（Ｒｆ−ＶＩ−ａ）  −［（ＣＦ２ＣＦ（ＣＦ３）Ｏ）ｆ１−（ＣＦ２Ｏ）ｆ２］−
（式中、
ｆ１及びｆ２は独立して、数平均分子量が４００〜２０，０００、好ましくは１，０００〜１０，０００にあるような整数≧０であり；好ましくはｆ１及びｆ２は両方とも、比ｆ１／ｆ２が≧１、より好ましくは１超である、０超の整数である）；
（Ｒｆ−ＶＩ−ｂ）  −（ＣＦ（ＣＦ３）ＣＦ２Ｏ）ｆ３−
（式中、
ｆ３は、数平均分子量が４００〜２０，０００、好ましくは１，０００〜１０，０００にあるような、０超の整数である）；
（Ｒｆ−ＶＩ−ｃ）  −（ＣＦ２ＣＦ２ＣＦ２Ｏ）ｆ４−
（式中、
ｆ４は、数平均分子量が４００〜２０，０００、好ましくは１，０００〜１０，０００にあるような、０超の整数である）
の鎖から選択される、請求項３に記載の組成物。
【請求項５】
前記ポリマー（Ｆ）が、ＡＳＴＭ  Ｄ３４１８に従って測定される、−１００℃〜２５０℃の範囲のガラス転移温度（Ｔｇ）で特徴付けられる非晶性ポリマーからなる群の中で選択される、請求項１に記載の組成物。
【請求項６】
前記ポリマー（Ｆ）が、
−  スチレンポリマー及びコポリマー；
−  ビニルポリマー及びコポリマー；
−  アクリルポリマー及びコポリマー；
−  （パー）フルオロポリマー；
−  ポリエステル；
−  ポリアミドイミド（ＰＡＩ）及びポリエーテルイミド（ＰＥＩ）；
−  ポリエーテル；
−  硫黄含有ポリマー；
−  ポリウレタン（ＴＰＵ）、フッ素化ポリウレタン及びアクリロニトリルポリマー
を含む群の中で選択される、請求項５に記載の組成物。
【請求項７】
前記ポリマー（Ｆ）がパーフルオロポリマーである、請求項６に記載の組成物。
【請求項８】
前記ポリマー（Ｆ）が、
（Ａ）次式（Ａ１）〜（Ａ３）：
2020515697.tif 000010
（式中、互いに等しいか若しくは異なる、Ｒｆ４、Ｒｆ５、Ｒｆ６のそれぞれは独立して、フッ素原子；１個若しくは複数個の酸素原子を任意選択的に含む、Ｃ１〜Ｃ６パーフルオロアルキル基である）；
2020515697.tif 000011
（式中、ｎは、１又は２である）；
2020515697.tif 000012
（式中、ｎは、１又は２である）
の１つに従う環状モノマー；
（Ｂ）Ｃ２〜Ｃ８パーフルオロオレフィン、例えばテトラフルオロエチレン（ＴＦＥ）及びヘキサフルオロプロペン（ＨＦＰ）など；
（Ｃ）ＣＦ２＝ＣＦＯＲｆ１（式中、Ｒｆ１は、
（Ｒｆ１＊）Ｃ１〜Ｃ６パーフルオロアルキル基、及び
（Ｒｆ１＊＊）−ＣＦ２ＯＲｆ２
（式中、
ｔは、１又は２に等しい整数であり、
Ｒｆ２は、線状若しくは分岐Ｃ１〜Ｃ６パーフルオロアルキル基、環状Ｃ５〜Ｃ６パーフルオロアルキル基、又は１個若しくは複数個のエーテル基を含む線状若しくは分岐Ｃ１〜Ｃ１２パーフルオロオキシアルキル基である）
を含む群の中で選択される少なくとも１種の過フッ素化モノマーに由来する繰り返し単位を含むパーフルオロポリマーである、請求項７に記載の組成物。
【請求項９】
前記ポリマー（Ｆ）が、テトラフルオロエチレン（ＴＦＥ）に及びＴＦＥとは異なる少なくとも１種の過フッ素化モノマー［コモノマー（Ｆ）］に由来する繰り返し単位を含む、請求項８に記載の組成物。
【請求項１０】
前記少なくとも１種のコモノマー（Ｆ）が、
2020515697.tif 000013
（式中、互いに等しいか若しくは異なる、Ｒｆ４、Ｒｆ５、Ｒｆ６のそれぞれは独立して、フッ素原子；１個若しくは複数個の酸素原子を任意選択的に含む、Ｃ１〜Ｃ６パーフルオロアルキル基、例えば−ＣＦ３、−Ｃ２Ｆ５、−Ｃ３Ｆ７、−ＯＣＦ３、−ＯＣＦ２ＣＦ２ＯＣＦ３であり；より好ましくは、Ｒｆ４は、−ＯＣＦ３又はＦであり、Ｒｆ５及びＲｆ６は、両方ともフッ素原子又は両方ともメチル基である）；
2020515697.tif 000014
（式中、ｎは、１又は２である）；
2020515697.tif 000015
（式中、ｎは、１又は２である）；並びに
−  それらの組み合わせからなる群から；
又は
（Ｃ）ＣＦ２＝ＣＦＯＲｆ１（式中、Ｒｆ１は、
（Ｒｆ１＊）−ＣＦ３、−Ｃ２Ｆ５、及び−Ｃ３Ｆ７、並びにそれらの組み合わせ；
（Ｒｆ１＊＊）−ＣＦ２ＯＲｆ２（ここで、Ｒｆ２は、線状若しくは分岐Ｃ１〜Ｃ６パーフルオロアルキル基、環状Ｃ５〜Ｃ６パーフルオロアルキル基、線状若しくは分岐Ｃ２〜Ｃ６パーフルオロオキシアルキル基である）；並びに
−  それらの組み合わせ
からなる群から選択される、請求項９に記載の組成物。
【請求項１１】
前記ポリマー（Ｆ）が、式：
2020515697.tif 000016
（式中、互いに等しいか若しくは異なる、Ｒｆ４、Ｒｆ５、Ｒｆ６のそれぞれは、上に定義された通りであり；より好ましくは、Ｒｆ４は、−ＯＣＦ３又はＦであり、Ｒｆ５及びＲｆ６は両方ともフッ素原子又は両方ともメチル基である）
の繰り返し単位から本質的になる、請求項８に記載の組成物。
【請求項１２】
前記ポリマー（Ｆ）が、式：
（Ｄ＊＊ｉ）ＣＦ２＝ＣＦＯ−ＣＦ２Ｏ−ＣＦ２ＣＦ３（ＭＯＶＥ１）；
（Ｄ＊＊ｉｉ）ＣＦ２＝ＣＦＯ−ＣＦ２Ｏ−ＣＦ２ＣＦ２ＯＣＦ３（ＭＯＶＥ２）；
（Ｄ＊＊ｉｉｉ）ＣＦ２＝ＣＦＯ−ＣＦ２Ｏ−ＣＦ（ＣＦ３）ＯＣＦ３（ＭＯＶＥ２ａ）；
（Ｄ＊＊ｉｖ）ＣＦ２＝ＣＦＯ−ＣＦ２Ｏ−ＣＦ３（ＭＯＶＥ３）；
及びそれらの組み合わせ
の繰り返し単位を含む、請求項８に記載の組成物。
【請求項１３】
請求項１〜１２のいずれか一項に記載の組成物であって、前記組成物（Ｃ）が、前記組成物（Ｃ）の総重量を基準として５０重量％超及び９９．９９重量％以下、より好ましくは６０重量％〜約９９．９５重量％、さらにより好ましくは７０〜９９．９０重量％の量で少なくとも１種のポリマー（Ｐ）を含む組成物。
【請求項１４】
請求項１〜１３のいずれか一項に記載の組成物であって、前記組成物（Ｃ）が、前記組成物（Ｃ）の総重量を基準として０．０１〜５０重量％未満、より好ましくは０．０５〜４０重量％、さらにより好ましくは０．１０〜３０重量％の量で少なくとも１種のポリマー（Ｆ）を含む組成物。
【請求項１５】
油圧油、減衰媒体；潤滑油又は剥離剤としての請求項１〜１４のいずれか一項に記載の組成物（Ｃ）の使用。
【請求項１６】
請求項３及び４のいずれか一項に記載の少なくとも１種のポリマー（Ｐ）の粘度の増加方法であって、前記方法が、前記少なくとも１種のポリマー（Ｐ）を、請求項５〜１２のいずれか一項に記載の少なくとも１種のポリマー（Ｆ）と接触させる工程を含む方法。
【発明の詳細な説明】
【技術分野】
【０００１】
関連出願の相互参照
本出願は、２０１７年４月３日出願の欧州特許出願第１７１６４４６２．８号に対する優先権を主張するものであり、この出願の全内容は、あらゆる目的のために参照により本明細書に援用される。
【０００２】
本発明は、作動流体として使用するのに好適な組成物に関する。
【背景技術】
【０００３】
作動流体は、加圧されたときに、機械を作動させる気体又は液体である。典型的な例としては、蒸気エンジンにおける蒸気、ホットエアエンジンにおけるエア、及び油圧モーター又は油圧シリンダーにおける油圧油が挙げられる。より一般的には、熱力学系において、作動流体は、エネルギーを吸収する又は伝達する液体又は気体である。
【０００４】
作動流体特性は、熱力学系の完全な説明にとって極めて重要である。多数の好適な物理的特性の中で、それらの粘度が、流体力学的結合、とりわけビスカスカップリング、及びダンピングなどの用途での使用にとって特に重要である。
【０００５】
上述の用途向けに好適であり、基油としてオルガノポリシロキサンを含む作動流体は、例えば、米国特許第４，９５９，１６６号明細書（ＣＯＳＭＯ  ＯＩＬ  ＣＰ．，ＬＴＤ．ＥＴ  ＡＬ．）、欧州特許出願公開第０３９７５０７  Ａ号明細書（ＴＯＮＥＮ  ＣＯＲＰＯＲＡＴＩＯＮ）及び欧州特許出願公開第０５９９２５１  Ａ号明細書（ＣＯＳＭＯ  ＯＩＬ  ＣＯＭＰＡＮＹ，ＬＴＤ．ＥＴ  ＡＬ．）に開示されている。
【０００６】
より最近になって、国際公開第２０１６／１５０９４１号パンフレット（ＳＯＬＶＡＹ  ＳＰＥＣＩＡＬＴＹ  ＰＯＬＹＭＥＲＳ  ＩＴＡＬＹ  Ｓ．Ｐ．Ａ．）は、デバイスにおける振動及び／又は衝撃を弱めるための方法であって、この方法が、
ダンパデバイスを含む装置を提供する工程を含み、前記ダンパデバイスが、２，０００ｍｍ／秒超の粘度を有し、そして（パー）フルオロポリエーテルに由来する繰り返し単位と少なくとも１種のオレフィンに由来する繰り返し単位とを含む少なくとも１種の（パー）フルオロポリエーテルコポリマー［ポリマー（Ｐ）］を含み、この粘度が標準方法ＡＳＴＭ  Ｄ４４５に従って２０℃で、又は１ラジアン／秒で及び２５℃で、平行板２５ｍｍを備えた動的機械的分光計Ａｎｔｏｎ  Ｐａａｒ  ＭＣＲ  ５０２レオメーターを使って測定される方法を開示した。
この出願は、ダンパデバイスでの使用に好適な流体であって、この流体が、（パー）フルオロポリエーテルポリマーと少なくとも１種のオレフィンとを反応させることによって得られる流体を提供することを教示している。
【０００７】
典型的には懸濁液又は分散系の形態での、基油としての（パー）フルオロポリエーテル（ＰＦＰＥ）ポリマーと少なくとも１種のパーフルオロポリマーとを含む組成物が、当技術分野において開示されている。
【０００８】
例えば、米国特許第６，１００，３２５号明細書（ＡＵＳＩＭＯＮＴ  Ｓ．Ｐ．Ａ．）は、０．１〜３０重量％のポリテトラフルオロエチレン又はテトラフルオロエチレン（ＴＦＥ）コポリマーと、５０〜９０重量％のフッ素化液体と、０．０１〜５重量％の界面活性剤と、１００重量％を補完する量での極性溶剤（水及び／又はアルコール）とを含む、分散系の形態での組成物を開示している。米国特許第６，０２５，３０７号明細書（ＡＵＳＩＭＯＮＴ  Ｓ．Ｐ．Ａ．）は、１５〜５０重量％のポリテトラフルオロエチレン又はテトラフルオロエチレンコポリマーと、３０〜８４．５重量％の、２０℃で２０〜４０００ｃＳｔに含まれる粘度を有するパーフルオロポリエーテルオイルと；０．５〜１０重量％の、パーフルオロポリエーテル又はパーフルオロアルキル基鎖を有する界面活性剤又は分散剤と；任意選択的に防食添加剤又は摩耗防止添加剤とを含む、分散系の形態での、フッ素化グリースを開示している。
【０００９】
例えばペーストの形態での、高粘度で特徴付けられる（パー）フルオロポリエーテル（ＰＦＰＥ）ポリマーを含む潤滑油組成物が、当技術分野においてまた開示されている。
【００１０】
米国特許第５，０３２，３０２号明細書（ＥＸＦＬＵＯＲ  ＲＥＳＥＡＲＣＨ  ＣＯＲＰＯＲＡＴＩＯＮ）は、パーフルオロポリエーテル固体とパーフルオロポリエーテルオイルとを混合することによって調製することができる、充填剤としてのパーフルオロポリエーテル固体を含有するパーフルオロポリエーテルオイルを含む潤滑油を開示している。これらの組成物は、同じ化学組成のものである、オイル及び固体が極めて相溶性であるので安定であると、且つ、相分離を示さないと言われている。
【００１１】
また、特開平６−７３３７０号公報（エヌティエヌ株式会社）は、緩衝器又はダンパにおいてエネルギー吸収流体の漏出を防止するために摺動可能な部材に接するように設けられているダンパシール材であって、（Ａ）熱可塑性フルオロ樹脂、（Ｂ）フッ素ゴム及び（Ｃ）低分子量含フッ素重合体を含む潤滑性ゴム組成物で形成されるダンパシール材を開示している。説明では、構成要素（Ｃ）の例として、次のもの：テトラフルオロエチレンポリマー、フルオロポリエーテル及びポリフルオロアルキルが挙げられている。フルオロポリエーテルはとりわけ、以下の構造を有する：
ＣＦ３Ｏ（Ｃ２Ｆ４）ｍ（ＣＦ２Ｏ）ｎ−ＣＦ３
ＣＦ３Ｏ（ＣＦ２ＣＦ（ＣＦ３）Ｏ）ｍ（ＣＦ２Ｏ）ｎ−ＣＦ３
ＣＦ３Ｏ（ＣＦ（ＣＦ３）ＣＦ２Ｏ）ｍ（ＣＦ２Ｏ）ｎ−ＣＦ３
【発明の概要】
【００１２】
本出願人は、２つの異なる相（典型的には、液相中へ分散した又は懸濁した固相）を含む作動流体において、作動流体が厳しい条件で使用される場合に相分離が起こり得ることを認識していた。
【００１３】
また、本出願人は、減衰流体として現在使用されている高粘性のシリコーンオイルが、酸、塩基及び湿気への感受性、特に熱不安定性などの、いくつかの不利点に悩まされていることを認識していた。実際に、高温（２００℃以上）への長期暴露の結果として、高粘性のシリコーンオイルは、それらが動作不可能になり、交換しなければならないまで、経時的に徐々に硬化する。また、本出願人は、シリコーンオイルの粘度が増加するときに高粘性シリコーンオイルの熱不安定性がより明らかになることに留意した。
【００１４】
したがって、本出願人は、幾つかの用途における作動流体としての使用を意図する組成物を提供すべき問題に直面した。この目的のために、本出願人は、最終の意図される使用に応じて広範囲の粘度を提供できるように、簡単なプロセスによって調製することができる組成物を提供する問題に直面した。
【００１５】
本出願人は意外にも、少なくとも１種の（パー）フルオロポリエーテルポリマーと少なくとも１種の非晶性ポリマーとを接触させることによって溶液の形態での組成物が得られ得ることを見いだした。
【００１６】
有利にも、本出願人は、本発明の組成物が、厳しい環境における長時間の使用後でさえも分解を示すことなく、広範囲の温度にわたってその粘性を保持できることを見いだした。
【００１７】
したがって、第１態様において、本発明は、少なくとも１種の（パー）フルオロポリエーテルポリマー［ポリマー（Ｐ）］と少なくとも１種の非晶性ポリマー［ポリマー（Ｆ）］とを含む組成物［組成物（Ｃ）］であって、前記組成物（Ｃ）が溶液の形態にある組成物に関する。
【００１８】
有利には、前記ポリマー（Ｆ）は、−１００℃〜２５０℃の範囲の、ＡＳＴＭ  Ｄ３４１８に従って測定されるガラス転移温度（Ｔｇ）で特徴付けられる非晶性ポリマーからなる群の中で選択される。非晶性である、前記ポリマー（Ｆ）が、ＡＳＴＭ  Ｄ３４１８に従う熱分析によって分析されるときに溶融温度（Ｔｍ）を示さないことは、当業者には明らかであろう。
【００１９】
上述のように、本出願人は、本発明による組成物（Ｃ）が、前記組成物（Ｃ）が意図される最終用途に基づいて調節することができる、広範囲の粘度を有して調製できることに留意した。
【００２０】
有利には、前記組成物（Ｃ）は、１００ｍｍ２／秒から２，０００，０００ｍｍ２／秒以下（ＡＳＴＭ  Ｄ４４５などの、標準方法に従って２０℃で、又は１ラジアン／秒で及び２５℃で、平行板２５ｍｍを備えた動的機械的分光計Ａｎｔｏｎ  Ｐａａｒ  ＭＣＲ  ５０２レオメーターを使って測定される）の範囲の粘度で特徴付けられる。
【００２１】
結果として、前記組成物（Ｃ）は、高温での暴露後でさえも、均一溶液において相分離が起こり得ないという利点を持って、幾つかの用途に作動流体として使用することができる。
【発明を実施するための形態】
【００２２】
本説明の及び以下の特許請求の範囲の目的のためには：
−  例えば「ポリマー（Ｐ）」等のような表現における、式を特定する記号又は数周りの括弧の使用は、本文の残りから記号又は数をより良く識別するという単なる目的を有し、それ故に、前記括弧はまた省略することができ；
−  頭字語「ＰＦＰＥ」は、「（パー）フルオロポリエーテル」を表し、名詞として使用される場合、文脈に応じて、単数形かそれとも複数形を意味することを意図し；
−  用語「（パー）フルオロポリエーテル」における又は用語「（パー）フルオロポリマー」における接頭辞「（パー）」は、ポリエーテル又はフルオロポリマーが完全に又は部分的にフッ素化されていることができることを示すことを意図し；
−  用語「溶液」は、少なくとも２つの構成要素、すなわち、溶媒（好ましくは（パー）フルオロポリエーテルポリマー）中に溶解している少なくとも１つの溶質（好ましくは非晶性ポリマー）からなる均一な混合物を示すことを意図し；
−  用語「均一な」は、混合物が、所与の量のそれの全体にわたって同じ割合のその構成要素を有することを示すことを意図し；
−  用語「非晶性の」は、ＡＳＴＭ  Ｄ３４１８に従って示差走査熱量法（ＤＳＣ）に供される場合に、ガラス転移温度（Ｔｇ）を示すが、融解転移（Ｔｍ）を示さないポリマーを示すことを意図する。
【００２３】
好ましくは、前記ポリマー（Ｐ）は、式：
−（ＣＦＸ）ａＯ（Ｒｆ）（ＣＦＸ’）ｂ−
［式中、
互いに等しいか若しくは異なる、ａ及びｂは、１以上であり、好ましくは１〜１０、より好ましくは１〜３であり；
互いに等しいか若しくは異なる、Ｘ及びＸ’は、−Ｆ又は−ＣＦ３であり、但し、ａ及び／又はｂが１超である場合、Ｘ及びＸ’は−Ｆであり；
（Ｒｆ）は、繰り返し単位Ｒ°を含み、好ましくはＲ°からなり、前記繰り返し単位は、
（ｉ）−ＣＦＸＯ−（ここで、Ｘは、Ｆ又はＣＦ３である）；
（ｉｉ）−ＣＦＸＣＦＸＯ−（ここで、出現ごとに等しいか若しくは異なる、Ｘは、Ｆ又はＣＦ３であり、但し、Ｘの少なくとも１つは−Ｆである）；
（ｉｉｉ）−（ＣＦ２）ｊ−ＣＦＺ−Ｏ−（ここで、ｊは、０〜３の整数であり、Ｚは、一般式−Ｏ−Ｒ（ｆ−ａ）−Ｔ（式中、Ｒ（ｆ−ａ）は、０〜１０の数の繰り返し単位を含むフルオロポリオキシアルケン鎖であり、前記繰り返し単位は次のもの：Ｘのそれぞれが独立してＦ又はＣＦ３である、−ＣＦＸＯ−、−ＣＦ２ＣＦＸＯ−の中から選ばれ、Ｔは、Ｃ１〜Ｃ３パーフルオロアルキル基である）
からなる群から独立して選択される］
の（パー）フルオロポリエーテル鎖［鎖（Ｒｐｆ）］を含む（パー）フルオロポリエーテルポリマーである。
【００２４】
好ましくは、前記鎖（Ｒｆ）は、式：
（Ｒｆ−Ｉ）  −［（ＣＦ２ＣＦ２Ｏ）ｂ１（ＣＦ２Ｏ）ｂ２（ＣＦ（ＣＦ３）Ｏ）ｂ３（ＣＦ２ＣＦ（ＣＦ３）Ｏ）ｂ４］−
［式中：
ｂ１、ｂ２、ｂ３、ｂ４は独立して、数平均分子量が、４００〜２０，０００、好ましくは１，０００〜１０，０００にあるような整数≧０であり；好ましくはｂ１は０であり、ｂ２、ｂ３、ｂ４は＞０であり、比ｂ４／（ｂ２＋ｂ３）は≧１である］；
（Ｒｆ−ＩＩ）  −［（ＣＦ２ＣＦ２Ｏ）ｃ１（ＣＦ２Ｏ）ｃ２（ＣＦ２（ＣＦ２）ｃｗＣＦ２Ｏ）ｃ３］−
［式中：
ｃｗ＝１又は２であり；
ｃ１、ｃ２、及びｃ３は独立して、数平均分子量が４００〜２０，０００、好ましくは１，０００〜１０，０００にあるように選ばれる整数≧０であり；好ましくはｃ１、ｃ２及びｃ３は全て＞０であり、比ｃ３／（ｃ１＋ｃ２）は一般に０．２よりも低い］；
（Ｒｆ−ＩＩＩ）  −［（ＣＦ２ＣＦ（ＣＦ３）Ｏ）ｄ］−
（式中：
ｄは、数平均分子量が１，０００〜２０，０００、好ましくは４００〜１０，０００にあるような整数＞０である）；
（Ｒｆ−ＩＶ）  −［（ＣＦ２Ｏ）ｃ２（ＣＦ２（ＣＦ２）ｃｗＣＦ２Ｏ）ｃ３］−
（式中：
ｃｗ＝１又は２であり；
ｃ２及びｃ３は独立して、数平均分子量が４００〜２０，０００、好ましくは１，０００〜１０，０００にあるように選ばれる整数＞０であり；好ましくは比ｃ３／ｃ２は一般に０．２よりも低い）；
（Ｒｆ−Ｖ）  −［（ＣＦ２ＣＦ２Ｃ（Ｈａｌ＊）２Ｏ）ｅ１−（ＣＦ２ＣＦ２ＣＨ２Ｏ）ｅ２−（ＣＦ２ＣＦ２ＣＨ（Ｈａｌ＊）Ｏ）ｅ３］−
［式中：
−  出現ごとに等しいか若しくは異なる、Ｈａｌ＊は、フッ素及び塩素原子から選択されるハロゲン、好ましくはフッ素原子であり；
−  互いに等しいか若しくは異なる、ｅ１、ｅ２、及びｅ３は独立して、（ｅ１＋ｅ２＋ｅ３）合計が２〜３００に含まれるような整数≧０である］
の鎖から選択される。
【００２５】
良好な結果は、前記鎖（Ｒｆ）が、３個の炭素原子を含む少なくとも１つの繰り返し単位を含む場合に得られている。
【００２６】
特に好ましい実施形態によれば、前記鎖（Ｒｆ）は、式（Ｒｆ−ＶＩ−ａ）〜（Ｒｆ−ＶＩ−ｃ）：
（Ｒｆ−ＶＩ−ａ）  −［（ＣＦ２ＣＦ（ＣＦ３）Ｏ）ｆ１−（ＣＦ２Ｏ）ｆ２］−
（式中、
ｆ１及びｆ２は独立して、数平均分子量が４００〜２０，０００、好ましくは１，０００〜１０，０００にあるような整数≧０であり；好ましくはｆ１及びｆ２は両方とも、比ｆ１／ｆ２が≧１であり、より好ましくは１超である、０超の整数である）；
（Ｒｆ−ＶＩ−ｂ）  −（ＣＦ（ＣＦ３）ＣＦ２Ｏ）ｆ３−
（式中、
ｆ３は、数平均分子量が４００〜２０，０００、好ましくは１，０００〜１０，０００にあるような、０超の整数である）；
（Ｒｆ−ＶＩ−ｃ）  −（ＣＦ２ＣＦ２ＣＦ２Ｏ）ｆ４−
（式中、
ｆ４は、数平均分子量が４００〜２０，０００、好ましくは１，０００〜１０，０００にあるような、０超の整数である）
に従う。
【００２７】
好ましい実施形態によれば、前記鎖（Ｒｐｆ）は、パーフルオロオキシアルキル基を含む、より好ましくは、１〜３個の炭素原子を含む２つの鎖末端を有する。
【００２８】
好適なポリマー（Ｐ）は、Ｓｏｌｖａｙ  Ｓｐｅｃｉａｌｔｙ  Ｐｏｌｙｍｅｒｓ  Ｉｔａｌｙ  Ｓ．ｐ．Ａ．から商品名Ｆｏｍｂｌｉｎ（登録商標）、Ｃｈｅｍｏｕｒｓ  Ｃｏ．からＫｒｙｔｏｘ（登録商標）、及びダイキン工業株式会社からＤｅｍｎｕｍ（登録商標）で商業的に入手可能である。
【００２９】
好ましくは、前記ポリマー（Ｆ）は、
−  スチレンポリマー及びコポリマー、例えばポリスチレン（ＰＳ）、アクリロニトリル／ブタジエン／スチレン（ＡＢＳ）、スチレン／アクリロニトリル（ＳＡＮ）、スチレン／アクリル（Ｓ／Ａ）、スチレン／無水マレイン酸（ＳＭＡ）など；
−  ビニルポリマー及びコポリマー、例えばポリ塩化ビニル（ＰＶＣ）及び塩素化ポリ塩化ビニル（ＣＰＶＣ）など；
−  アクリルポリマー及びコポリマー、例えばポリメチルメタクリレート（ＰＭＭＡ）及びＰＶＣ／アクリルブレンドなど；
−  （パー）フルオロポリマー、より好ましくはパーフルオロポリマー；
−  ポリエステル、例えばポリエチレンテレフタレートグリコール変性（ＰＥＴＧ）及びポリアリーレート（ＰＡＲ）など；
−  ポリアミドイミド（ＰＡＩ）及びポリエーテルイミド（ＰＥＩ）；
−  ポリエーテル、例えばポリカーボネート（ＰＣ）、ポリフェニレンオキシドブレンド（ＰＰＯ）など；
−  硫黄含有ポリマー、例えばポリスルホン（ＰＳＦ）、ポリエーテルスルホン（ＰＥＳ）及びポリアリールスルホン（ＰＡＳ）など；
−  ポリウレタン（ＴＰＵ）、フッ素化ポリウレタン及びアクリロニトリルポリマー
を含む、より好ましくはそれらからなる群の中で選択される。
【００３０】
良好な結果は、前記ポリマー（Ｆ）をパーフルオロポリマーの中で選択することによって得られている。
【００３１】
本説明において、及び以下の特許請求の範囲において：
−  用語「パーフルオロポリマー」は、少なくとも１種の過フッ素化モノマーに由来する繰り返し単位から本質的になるポリマーを示すことを意図し；
−  表現「過フッ素化モノマー」は、水素原子を含まない、完全にフッ素化されたモノマーを示すことを意図し；
−  表現「から本質的になる」は、少量の末端鎖、欠陥、不規則性及びモノマー再配列がパーフルオロポリマーにおいて許容されることを示すことを意図し；
−  表現「少なくとも１種の過フッ素化モノマー」は、パーフルオロポリマーが１種若しくは複数種の過フッ素化モノマーに由来する繰り返し単位を含有することを示すことを意図する。
【００３２】
本発明による好適なパーフルオロポリマーは、
（Ａ）次式（Ａ１）〜（Ａ３）：
2020515697.tif 000002
（式中、互いに等しいか若しくは異なる、Ｒｆ４、Ｒｆ５、Ｒｆ６のそれぞれは独立して、フッ素原子；１個若しくは複数個の酸素原子を任意選択的に含む、Ｃ１〜Ｃ６パーフルオロアルキル基、例えば−ＣＦ３、−Ｃ２Ｆ５、−Ｃ３Ｆ７、−ＯＣＦ３、−ＯＣＦ２ＣＦ２ＯＣＦ３である）；
2020515697.tif 000003
（式中、ｎは、１又は２である）；
2020515697.tif 000004
（式中、ｎは、１又は２である）
の１つに従う環状モノマー；
（Ｂ）Ｃ２〜Ｃ８パーフルオロオレフィン、例えばテトラフルオロエチレン（ＴＦＥ）及びヘキサフルオロプロペン（ＨＦＰ）など；
（Ｃ）ＣＦ２＝ＣＦＯＲｆ１（式中、Ｒｆ１は、
（Ｒｆ１＊）Ｃ１〜Ｃ６パーフルオロアルキル基、例えば−ＣＦ３、−Ｃ２Ｆ５、−Ｃ３Ｆ７など；又は
（Ｒｆ１＊＊）−ＣＦ２Ｏ（ＣＦ２）ｔＯＲｆ２
［式中、
ｔは、１又は２に等しい整数であり、Ｒｆ２は、線状若しくは分岐Ｃ１〜Ｃ６パーフルオロアルキル基、例えば−ＣＦ３、−Ｃ２Ｆ５、−Ｃ３Ｆ７；環状Ｃ５〜Ｃ６パーフルオロアルキル基、又は１個若しくは複数個のエーテル基を含む線状若しくは分岐Ｃ１〜Ｃ１２（パー）フルオロオキシアルキル基、例えば−ＣＦ２ＣＦ２ＯＣＦ３及び−ＣＦ（ＣＦ３）ＯＣＦ３などである］
を含む、好ましくはそれらからなる群の中で選択される少なくとも１種の過フッ素化モノマーを含む少なくとも１つの繰り返し単位を含む。
【００３３】
第１の好ましい実施形態によれば、前記ポリマー（Ｆ）は、テトラフルオロエチレン（ＴＦＥ）のコポリマーである、すなわち、それは、ＴＦＥに由来する繰り返し単位と、ＴＦＥとは異なる少なくとも１種の過フッ素化モノマー［コモノマー（Ｆ）］に由来する繰り返し単位とを含む。
【００３４】
用語「コポリマー」は、ＴＦＥに及びそれぞれ、ＴＦＥとは異なる２種及び３種の過フッ素化モノマーに由来する繰り返し単位を含む、ＴＦＥターポリマー及びＴＦＥテトラポリマーをも示すことを意図する。
【００３５】
第１の好ましい実施形態の第１変形によれば、前記少なくとも１種のコモノマー（Ｆ）は、
2020515697.tif 000005
（式中、互いに等しいか若しくは異なる、Ｒｆ４、Ｒｆ５、Ｒｆ６のそれぞれは独立して、フッ素原子；１個若しくは複数個の酸素原子を任意選択的に含む、Ｃ１〜Ｃ６パーフルオロアルキル基、例えば−ＣＦ３、−Ｃ２Ｆ５、−Ｃ３Ｆ７、−ＯＣＦ３、−ＯＣＦ２ＣＦ２ＯＣＦ３であり；より好ましくは、Ｒｆ４は、−ＯＣＦ３又はＦであり、Ｒｆ５及びＲｆ６は、両方ともフッ素原子又は両方ともメチル基である）；
2020515697.tif 000006
（式中、ｎは、１又は２である）；
2020515697.tif 000007
（式中、ｎは、１又は２である）；並びに
−  それらの組み合わせ
からなる群から選択される。
【００３６】
この第１変形によれば、ポリマー（Ｆ）は好ましくは、５０モル％超、より好ましくは７５モル％超の、上の式（Ａ１）〜（Ａ３）のものから選択される前記少なくとも１種のコモノマーに由来する繰り返し単位を含む。
【００３７】
この第１変形によれば、ポリマー（Ｆ）は好ましくは、９９モル％以下、より好ましくは９５モル％以下の、上の式（Ａ１）〜（Ａ３）のものから選択される前記少なくとも１種のコモノマーに由来する繰り返し単位を含む。
【００３８】
この第１変形によれば、ポリマー（Ｆ）は好ましくは、前記モノマーからの及びＴＦＥからの繰り返し単位の百分率の合計が１００モル％に等しいように、７７モル％〜９５モル％の、上の式（Ａ１）〜（Ａ３）のものから選択される前記少なくとも１種のコモノマーに由来する繰り返し単位を含む。
【００３９】
第１の好ましい実施形態の第２変形によれば、前記少なくとも１種のコモノマー（Ｆ）は、
（Ｃ）ＣＦ２＝ＣＦＯＲｆ１
からなる群の中で選択され、式中、Ｒｆ１は、
（Ｒｆ１＊）  −ＣＦ３、−Ｃ２Ｆ５、及び−Ｃ３Ｆ７、すなわち、
パーフルオロメチルビニルエーテル（式ＣＦ２＝ＣＦＯＣＦ３のＰＭＶＥ）
パーフルオロエチルビニルエーテル（式ＣＦ２＝ＣＦＯＣ２Ｆ５のＰＥＶＥ）
パーフルオロプロピルビニルエーテル（式ＣＦ２＝ＣＦＯＣ３Ｆ７のＰＰＶＥ）及び
それらの組み合わせ；
（Ｒｆ１＊＊）  −ＣＦ２ＯＲｆ２
（式中、Ｒｆ２は、線状若しくは分岐Ｃ１〜Ｃ６パーフルオロアルキル基、環状Ｃ５〜Ｃ６パーフルオロアルキル基、線状若しくは分岐Ｃ２〜Ｃ６パーフルオロオキシアルキル基であり；より好ましくはＲｆ２は、−ＣＦ２ＣＦ３（ＭＯＶＥ１）、−ＣＦ２ＣＦ２ＯＣＦ３（ＭＯＶＥ２）、−ＣＦ（ＣＦ３）ＯＣＦ３（ＭＯＶＥ２ａ）又は−ＣＦ３（ＭＯＶＥ３）である）；並びに
−  それらの組み合わせ
からなる群から選択される。
【００４０】
この第２変形によれば、ポリマー（Ｆ）は好ましくは、５モル％超、より好ましくは１５モル％超の、式（Ｃ）のものから選択される前記少なくとも１種のコモノマーに由来する繰り返し単位を含む。
【００４１】
この第２変形によれば、ポリマー（Ｆ）は好ましくは、５０モル％以下、より好ましくは４５モル％以下の、上の式（Ｃ）のものから選択される前記少なくとも１種のコモノマーに由来する繰り返し単位を含む。
【００４２】
この第２変形によれば、ポリマー（Ｆ）は好ましくは、前記コモノマーからの及びＴＦＥからの繰り返し単位の百分率の合計が１００モル％に等しいように、１５モル％〜４５モル％の、上の式（Ｃ）のものから選択される前記少なくとも１種のコモノマーに由来する繰り返し単位とＴＦＥに由来する繰り返し単位とを含む。
【００４３】
第２の好ましい実施形態によれば、前記ポリマー（Ｆ）はホモポリマーである、すなわち、それは、式
2020515697.tif 000008
（式中、互いに等しいか若しくは異なる、Ｒｆ４、Ｒｆ５、Ｒｆ６のそれぞれは、上に定義された通りであり；より好ましくは、Ｒｆ４は、−ＯＣＦ３又はＦであり、Ｒｆ５及びＲｆ６は両方ともフッ素原子又は両方ともメチル基である）
の繰り返し単位から本質的になる。
【００４４】
第３の好ましい実施形態によれば、前記ポリマー（Ｆ）は、ホモポリマー又は式：
（Ｃ＊＊ｉ）ＣＦ２＝ＣＦＯ−ＣＦ２Ｏ−ＣＦ２ＣＦ３（ＭＯＶＥ１）；
（Ｃ＊＊ｉｉ）ＣＦ２＝ＣＦＯ−ＣＦ２Ｏ−ＣＦ２ＣＦ２ＯＣＦ３（ＭＯＶＥ２）；
（Ｃ＊＊ｉｉｉ）ＣＦ２＝ＣＦＯ−ＣＦ２Ｏ−ＣＦ（ＣＦ３）ＯＣＦ３（ＭＯＶＥ２ａ）；
（Ｃ＊＊ｉｖ）ＣＦ２＝ＣＦＯ−ＣＦ２Ｏ−ＣＦ３（ＭＯＶＥ３）；
及びそれらの組み合わせ
の繰り返し単位を含むコポリマーである。
【００４５】
予期せぬ結果が、前記ポリマー（Ｆ）を、ＨＹＦＬＯＮ（登録商標）ＡＤ、Ｔｅｃｎｏｆｌｏｎ（登録商標）ＰＦＲ−ＬＴ（両方ともＳｏｌｖａｙ  Ｓｐｅｃｉａｌｔｙ  Ｐｏｌｙｍｅｒｓ  Ｉｔａｌｙ  Ｓ．ｐ．Ａ．から商業的に入手可能な）、Ｔｅｆｌｏｎ（登録商標）ＡＦ（Ｃｈｅｍｏｕｒｓ  Ｃｏ．から商業的に入手可能な）及びＣｙｔｏｐ（登録商標）（Ｃｙｔｅｃ  Ｉｎｄ．Ｉｎｃ．から商業的に入手可能な）の商品名で商業的に入手可能なポリマーから選択する本発明において得られた。
【００４６】
組成物（Ｃ）は、先行技術の公知の技術に従って調製することができる。好ましくは、本発明による組成物は、溶剤混合又は乾式混合によって調製される。
【００４７】
第１の好ましい実施形態によれば、少なくとも１種のポリマー（Ｆ）が、少なくとも１種の溶剤［溶剤（Ｓ）］、好ましくは（過）フッ素化溶剤に溶解させられ、攪拌機で混合される。
【００４８】
前記少なくとも１種の溶剤（Ｓ）は好ましくは、ポリマー（Ｐ）の化学式とは異なる化学式を有する（パー）フルオロポリエーテル（例えば、商品名Ｇａｌｄｅｎ（登録商標）でＳｏｌｖａｙ  Ｓｐｅｃｉａｌｔｙ  Ｐｏｌｙｍｅｒｓ  Ｉｔａｌｙ  Ｓ．ｐ．Ａ．から商業的に入手可能なものなど）、パーフルオロアルカン（例えば、パーフルオロヘキサン、パーフルオロヘプタン等など）、ヒドロフルオロエーテル、及びそれらの混合物から選択される。
【００４９】
次に、加熱工程が、溶剤（Ｓ）沸点よりも低い温度で行われる。より好ましくは、前記加熱工程は、２０〜１００℃の温度で行われる。さらにより好ましくは、前記加熱工程は、少なくとも１時間行われる。
【００５０】
次に、室温への冷却工程が行われ、このようにして、前記ポリマー（Ｆ）と前記少なくとも１種の溶剤（Ｓ）とを含む溶液の形態での組成物［組成物（Ｃ∧）］を得る。
【００５１】
次に、前記組成物（Ｃ∧）と少なくとも１種のポリマー（Ｐ）とが、組成物［組成物（Ｃ∧∧）］を形成するために、接触させられ、混合工程が行われる。好ましくは、前記混合工程は、室温で、より好ましくは約１時間行われる。次に、前記組成物（Ｃ∧∧）は、好ましくは減圧下での処理によって、前記少なくとも１種の溶剤（Ｓ）を除去して、本発明による組成物（Ｃ）を得るために加熱される。
【００５２】
第２の好ましい実施形態によれば、少なくとも１種のポリマー（Ｐ）と少なくとも１種のポリマー（Ｆ）とが先ず接触させられ、次に攪拌機で一緒に混合される。次に、加熱工程が、約１５０〜２００℃の温度で、好ましくは１時間超、さらにより好ましくは２〜５時間行われる。
【００５３】
好ましくは、前記組成物（Ｃ）は、前記組成物（Ｃ）の総重量を基準として５０重量％超及び９９．９９重量％以下、より好ましくは６０重量％〜約９９．９５重量％、さらにより好ましくは７０〜９９．９０重量％の量で少なくとも１種のポリマー（Ｐ）を含む。
【００５４】
好ましくは、前記組成物（Ｃ）は、前記組成物（Ｃ）の総重量を基準として０．０１〜５０重量％未満、より好ましくは０．０５〜４０重量％、さらにより好ましくは０．１０〜３０重量％の量で少なくとも１種のポリマー（Ｆ）を含む。
【００５５】
特定の好ましい実施形態によれば、前記組成物（Ｃ）は、前記組成物（Ｃ）の総重量を基準として０．１〜２０重量％の量で少なくとも１種のポリマー（Ｆ）を含む。
【００５６】
本発明による組成物（Ｃ）は、１００ｍｍ２／秒〜２，０００，０００ｍｍ２／秒（ＡＳＴＭ  Ｄ４４５などの、標準方法に従って２０℃で、又は１ラジアン／秒で及び２５℃で、平行板２５ｍｍを備えた動的機械的分光計Ａｎｔｏｎ  Ｐａａｒ  ＭＣＲ  ５０２レオメーターを使って測定される）の範囲の粘度を有する。
【００５７】
本発明による組成物（Ｃ）は、耐熱性向上剤、酸化防止剤、摩耗防止剤等を含む群の中で選択される、追加の成分をさらに含むことができる。
【００５８】
典型的には、追加の成分のそれぞれは、組成物（Ｃ）の総重量を基準として０．０００１重量％〜５重量％以下の量で組成物に添加される。
【００５９】
有利には、本発明による組成物（Ｃ）は、ビスカスカップリング、ショック・アブソーバ、ポンプ、ブレーキシリンダーにおける油圧油；調速機、流体クラッチ（例えば、ファン用の）、航海及び航空計器、ジャイロコンパス、ショック・アブソービング支柱、記録計器、タイムレギュレータ、空気弁、オーバーロードリレー、サウンドピックアップにおける減衰媒体；潤滑油；剥離剤として使用することができる。
【００６０】
好ましい実施形態によれば、組成物（Ｃ）は、ビスカスカップリング内の作動流体として使用される。
【００６１】
ビスカスカップリングは、典型的にはハウジングと、ハブとハウジング及びハブのそれぞれに取り付けられた数十の薄い環状板とからなる機械デバイスである。本発明による組成物（Ｃ）が使用される場合、ハウジング内に前記組成物（Ｃ）をまた含むビスカスカップリングが提供される。
【００６２】
好ましい実施形態によれば、組成物（Ｃ）は、ダンパデバイス内の作動流体として使用される。
【００６３】
好適なバンパデバイスは、衝撃吸収装置；ショック・アブソーバ、例えばツインチューブ式若しくはモノチューブ式ショック・アブソーバ、ポジティブ敏感型ダンピング（ＰＳＤ）ショック・アブソーバ、加速度敏感型ダンピング（ＡＳＤ）など；回転ダンパ；同調質量ダンパ；ビスカスカップリング；ビスカスファンクラッチ及びねじりビスカスダンパを含む群の中で選択される。
【００６４】
ダンパデバイスを使用することができる典型的な装置は、車両（例えばサスペンション設備、キャブレータ、内燃デバイス、エンジン、トランスミッション、クランクシャフトなど）用、作業船（例えばエンジンなど）用、航空機及び宇宙船（例えば航空機キャリアデッキなど）用、動力伝達ライン用、風力タービン用、消費者エレクトロニクス（例えば携帯電話及びパーソナルコンピュータなど）用、沖合リグ用、石油・ガス分配システム（例えばポンプなど）用の機械又は電気デバイス；圧縮機（例えばガスパイプライン用の往復圧縮機など）用；建物及び土木構造物（例えば橋、塔、高架幹線道路など）用のデバイスを含む群の中で選択される。
【００６５】
別の実施形態によれば、本発明は、上で定義されたような少なくとも１種のポリマー（Ｐ）の粘度の増加方法であって、前記方法が、前記少なくとも１種のポリマー（Ｐ）を、上で定義されたような少なくとも１種のポリマー（Ｆ）と接触させる工程を含む方法に関する。
【００６６】
参照により本明細書に援用されるいずれかの特許、特許出願、及び刊行物の開示が用語を不明瞭にさせ得る程度まで本出願の記載と矛盾する場合、本記載が優先するものとする。
【００６７】
本発明は、以下の実験の部に含有される実施例によってより詳細に本明細書で以下に例示されるが；実施例は例示的であるにすぎず、本発明の範囲を限定するものとして決して解釈されるべきではない。
【実施例】
【００６８】
原材料
基油１〜３、ポリマーＡ〜Ｅ及びＧａｌｄｅｎ（登録商標）ＨＴ５５パーフルオロポリエーテルポリマーは、Ｓｏｌｖａｙ  Ｓｐｅｃｉａｌｔｙ  Ｐｏｌｙｍｅｒｓ  Ｉｔａｌｙ  Ｓ．ｐ．Ａ．から入手した。
【００６９】
基油（Ｐ１）：Ｆｏｍｂｌｉｎ（登録商標）Ｙ０６  ＰＦＰＥ
ｍ／ｎ＝４０／１及び約１，８００Ｄａの平均分子量の、次の化学式：
ＣＦ３Ｏ−［（ＣＦ２ＣＦ（ＣＦ３）Ｏ）ｍ−（ＣＦ２Ｏ）ｎ］−ＣＦ３
を有する分岐ＰＦＰＥ油。
【００７０】
基油（Ｐ２）：Ｆｏｍｂｌｉｎ（登録商標）ＹＰＬ１５００  ＰＦＰＥ
ｍ／ｎ＝４０／１及び約６，６００Ｄａの平均分子量の、次の化学式：
ＣＦ３Ｏ−［（ＣＦ２ＣＦ（ＣＦ３）Ｏ）ｍ−（ＣＦ２Ｏ）ｎ］−ＣＦ３
を有する分岐ＰＦＰＥ油。
【００７１】
基油（Ｐ３）：Ｆｏｍｂｌｉｎ（登録商標）ＰＦＰＥ
ｍ／ｎ＝４０／１及び約８，５００Ｄａの平均分子量の、次の化学式：
ＣＦ３Ｏ−［（ＣＦ２ＣＦ（ＣＦ３）Ｏ）ｍ−（ＣＦ２Ｏ）ｎ］−ＣＦ３
を有する分岐ＰＦＰＥ油。
【００７２】
ポリマー（ＦＡ）：Ｔｅｃｎｏｆｌｏｎ（登録商標）ＰＦＲ  ＬＴ
低温パーフルオロエラストマー
【００７３】
ポリマー（ＦＢ）：Ｈｙｆｌｏｎ（登録商標）ＡＤ  ４０Ｌ
９５℃のガラス転移温度（ＡＳＴＭ  Ｄ３４１８に従って測定される）及び３０℃で０．４０ｄｌ／ｇの固有粘度（ＡＳＴＭ  Ｄ２８５７に従って測定される）を有する、
２，２，４−トリフルオロ−５−トリフルオロメトキシ−１，３−ジオキシド（ＴＴＤ）とテトラフルオロエチレン（ＴＦＥ）との非晶性過フッ素化コポリマー。
【００７４】
ポリマー（ＦＣ）：Ｈｙｆｌｏｎ（登録商標）ＡＤ  ４０Ｈ
９５℃のガラス転移温度（ＡＳＴＭ  Ｄ３４１８に従って測定される）及び３０℃で１．３ｄｌ／ｇの固有粘度（ＡＳＴＭ  Ｄ２８５７に従って測定される）を有する、
２，２，４−トリフルオロ−５−トリフルオロメトキシ−１，３−ジオキシド（ＴＴＤ）とテトラフルオロエチレン（ＴＦＥ）との非晶性過フッ素化コポリマー。
【００７５】
ポリマーＤ：Ａｌｇｏｆｏｎ（登録商標）Ｌ２０３
ＰＴＦＥ粉末
【００７６】
ポリマーＥ：Ｈｙｌａｒ（登録商標）５０００
ＰＶＤＦ粉末
【００７７】
方法
所与の温度での動粘度は、Ｃａｎｎｏｎ−Ｆｅｎｓｋｅ毛管粘度計を使用してＡＳＴＭ  Ｄ４４５に従って測定した。
【００７８】
粘度指数（ＶＩ）は、ＡＳＴＭ  Ｄ２２７０に従って測定した。
【００７９】
本発明による組成物は、以下の手順に従って調製した。
【００８０】
次表に提供される量のポリマーＦＡ、ＦＢ及びＦＣのそれぞれを量り取り、溶剤としての４０ｇのＧａｌｄｅｎ（登録商標）ＨＴ５５を使って、ガラスフラスコ中で溶解させた。混合物を４０℃で１時間攪拌下に置いた。攪拌の終わりに、混合物を目視検査によって分析した。溶液は均一であった。
【００８１】
次に、９８ｇの基油Ｐ３を添加し、混合物を攪拌（７００ｒｐｍ）下に１時間溶剤還流まで加熱した。無色透明で、均一のように見えた、このようにして得られた溶液を、溶剤を除去するために減圧下で１５０℃まで加熱した。
【００８２】
最終組成物は、単相の無色透明の、粘性のある及び粘着性のあるものからなった。
【００８３】
この組成物を、さらなる特性評価及び分析に供した。
【００８４】
本発明による組成物は全て、次表１に提供される基油、ポリマーを使用することによって、上に記載された手順に従って調製した。
【００８５】
比較として、表１はまた、基油のそれぞれの特性を示す。
【００８６】
2020515697.tif 000009
【００８７】
さらなる比較として、基油（Ｐ３）とポリマーＤ及びポリマーＥのそれぞれとを含む組成物を、本発明による組成物について上に記載された同じ手順に従って調製した。
【００８８】
このようにして得られた組成物は、目視検査によって分析し、完全に乳白色であることが分かった。
【００８９】
このようにして得られた組成物を、それらの混合を改善するために約５分間遠心分離した。この遠心分離後に、固体ポリマーと基油との間の分離を示す２つの相が現れた。
【００９０】
この相分離のために、動粘度を測定することができなかったし、且つ粘度指数を計算することができなかった。
【００９１】
さらなる分析は、２つの相が原料構成要素を含むことを実証した。
【国際調査報告】
2020515697.tif 000017
2020515697.tif 000018
2020515697.tif 000019